Elément textile, notamment une corde ou une sangle, constitué de ou comprenant des fibres d’au moins un polyamide fonctionnalisé par au moins un aldéhyde de formule (I) suivante : H-C(=O)-X (I) ; dans laquelle X est un groupe choisi parmi : les alkyles en C 1 -C 16 linéaires ou ramifiés ; les cycloalkyles en C 3 -C 16 ; les alcényles en C 2 -C 16 linéaires ou ramifiés ; les alcynyles en C 2 -C 16 linéaires ou ramifiés ; et les cycloalcényles en C 3 -C 16 ; ledit groupe X étant optionnellement substitué par au moins un groupe R a indépendamment choisi parmi : les alkyles en C 1 -C 16 linéaires ou ramifiés, les O-alkyles en C 1 -C 16 linéaires ou ramifiés, les aryles optionnellement substitués par au moins un groupe R b indépendamment choisi parmi les alkyles en C 1 -C 16 linéaires ou ramifiés ; et les phosphates, les phosphonates, et les phosphinates, en particulier les phosphates. Elément textile selon la revendication 1 : dans lequel lesdites fibres sont au moins en partie tressées ; et/ou lequel est constitué ou comprend une âme entourée d’une gaine, l’âme et/ou la gaine étant constituée de ou comprenant lesdites fibres de polyamide ; et/ou lequel est une corde d’alpinisme, une sangle ou un lacet ; et/ou lequel le polyamide est un polyamide 6-6. Procédé de préparation d’un élément textile selon l’une quelconque des revendications 1 à 2, ledit procédé comprenant une étape (i) de traitement d’un élément textile constitué de ou comprenant des fibres d’au moins un polyamide par une composition A comprenant : un aldéhyde de formule (I) tel que défini dans la revendication 1 ; un fluide supercritique. Procédé selon la revendication 3, dans lequel l’aldéhyde de formule (I) est présent à hauteur de 0,1 à 50%, en particulier de 1 à 20%, plus particulièrement de 2 à 10%, par exemple de 4 à 8%, ou de 5 à 7%, en poids par rapport audit élément textile. Procédé selon l'une quelconque des revendications 3 à 4, dans lequel l’étape (i) de traitement comprend les sous-étapes suivantes : apport et éventuellement mise en contact, au sein d'un réacteur fermé, de l’élément textile, de l’ aldéhyde de formule (I)) ; introduction d'une composition liquide ou gazeuse, par exemple d'une composition liquide ou gazeuse de CO 2 , destinée à la préparation du fluide supercritique, et chauffage de ladite composition afin d’obtenir un fluide supercritique chargé en aldéhyde de formule (I), en particulier de façon homogène ; imprégnation de l’élément textile à l’aide du fluide supercritique chargé aldéhyde de formule (I) ; dépressurisation du réacteur et récupération de l’élément textile fonctionnalisé. Procédé selon l'une quelconque des revendications 3 à 5, dans lequel : l’étape (i) est précédée d’une étape (o) de prétraitement de l’élément textile à l’aide d’un fluide supercritique ; et/ou l’étape (i) est suivie d’une étape (ii) de post-traitement de l’élément textile à l’aide d’un fluide supercritique. Procédé selon la revendication 6, dans lequel le fluide supercritique de l’étape (o), de l’étape (i), et/ou de l’étape (ii), est du dioxyde de carbone supercritique, le CO 2 supercritique étant en particulier généré in situ par chauffage sous pression de CO 2 liquide. Procédé selon l'une quelconque des revendications 3 à 7, dans lequel : la température appliquée lors des étapes (o), (i) et/ou (ii) est comprise de 80°C à 140°C, de préférence de 90°C à 120°C ; et/ou la pression appliquée lors des étapes (o), (i) et/ou (ii) est comprise entre 200 bar et 350 bar, de préférence entre 225 bar et 320 bar ; et/ou les conditions de température et de pression appliquées lors des étapes (o), (i) et/ou (ii), sont maintenues pendant une durée variant de 5 minute à 10 heures, plus particulièrement de 10 minutes à 5 heures. Utilisation d’un élément textile selon l’une quelconque des revendications 1 à 2 pour la pratique de la randonnée ou de l’alpinisme ou de tout autre sport de plein air, ou pour lacer des chaussures, en particulier des chaussures de marche, de randonnée ou d’escalade.